(57)【要約】      （修正有）【課題】高い吸水速乾性に、高通気性と防透け性を兼ね備え、適度なソフトさを有する織編物の提供。【解決手段】織編物は多層構造物からなり、構成する糸条は、仮撚方向の撚を有する未解撚部Ａと、仮撚方向と反対方向の撚を有するオーバー解撚部Ｂと、撚を有さない無撚の捲縮部Ｃとが、糸条長手方向に沿って、未解撚部Ａ−捲縮部Ｃ−オーバー解撚部Ｂ−捲縮部Ｃの順に繰り返し配置されており、前記未解撚部Ａの平均長さが７ｍｍ以下、前記オーバー解撚部Ｂの平均長さが７ｍｍ以上、前記未解撚部Ａの断面空隙率が７％以上４０％未満を満たすポリエステル仮撚低融着糸からなる。該糸条を、生地の肌面層または／および中層に配置することにより本発明の課題を達成し、かつ通気度も１００ｃｃ/ｃｍ２/ｓｅｃ以上となる。【選択図】なし【特許請求の範囲】
【請求項１】
仮撚方向の撚を有する未解撚部Ａと、仮撚方向と反対方向の撚を有するオーバー解撚Ｂと、撚を有さない無撚の捲縮部Ｃとが、糸条長手方向に沿って、未解撚部Ａ−捲縮部Ｃ−オーバー解撚部Ｂ−捲縮部Ｃの順に繰り返し配置され、前記未解撚部Ａの平均長さが７ｍｍ以下であり、前記オーバー解撚部Ｂの平均長さが７ｍｍ以上であり、前記未解撚部Ａの断面空隙率が７％以上４０％未満であるポリエステル仮撚低融着糸を、生地の肌面層または／および中層の少なくとも一部に配置してなる通気度１００ｃｃ/ｃｍ２/ｓｅｃ以上の多層構造織編物。
【請求項２】
生地を貫通する孔の面積が０．０７ｍｍ２以下であることを特徴とする請求項１記載の多層構造織編物。
【請求項３】
吸水時間が１秒以下であることを特徴とする請求項１または２記載の多層構造織編物。
【請求項４】
乾燥時間が２５分以内であることを特徴とする請求項１〜３のいずれかに記載の多層構造織編物。
【請求項５】
白色生地での防透け度が８０％以上であることを特徴とする請求項１〜４のいずれかに記載の多層構造織編物。
【請求項６】
白色生地での紫外線遮蔽率が９０％以上、かつ、ＵＰＦが２５以上であることを特徴とする請求項１〜５のいずれかに記載の多層構造織編物。
【請求項７】
気化熱冷却効果の測定において、水０．１ｃｃ吸水後に熱板の電力消費量が０．１Ｗ以上増加することを特徴とする請求項１〜６のいずれかに記載の多層構造織編物。
【発明の詳細な説明】
【技術分野】
【０００１】
本発明は高い通気性、吸水速乾性、紫外線遮蔽性および適度なソフト感を併せ持った織編物を提供することができるポリエステル仮撚低融着糸を含む多層構造織編物に関するものである。
【背景技術】
【０００２】
従来から織編物にハリコシ感やシャリ感をもたせる目的で用いられる、熱可塑性合成繊維マルチフィラメントを部分的に融着させた仮撚加工糸が提案されている（特許文献１、２および６参照。）。
【０００３】
また、糸条における加撚と解撚の融着部分を長くあるいは短くしたり、この融着部分の長さの割合を調整した糸条を用いることにより、織編物等の布帛において、麻調の強いシャリ感や清涼感を持たせたり、膨らみやストレッチのある弱いシャリ感を持たせるような提案がなされている（特許文献３および４参照。）。
【０００４】
さらに、融点の異なる２種類のポリマーからなる繊維を使用し、一方の繊維を融着させ、もう一方の繊維を異形断面とし、この異形断面を崩さずに融着させることにより、シャリ感、ドレープ性、柔軟性および抱水性を同時に得ることができるとする提案がなされている（特許文献５参照。）。
【先行技術文献】
【特許文献】
【０００５】
【特許文献１】特開昭５４−８２４６４号公報
【特許文献２】特開昭６１−４７８３８号公報
【特許文献３】特開２００７−１６２１８０号公報
【特許文献４】特開２０００−３０３２８７号公報
【特許文献５】特開昭６３−２１９３９号公報
【特許文献６】特開平６−７３６３０号公報
【発明の概要】
【発明が解決しようとする課題】
【０００６】
従来の上記のような仮撚融着糸は、未解撚部、オーバー解撚部および捲縮部を有する特殊な糸構造によって生じる強いシャリ感のため、衣料用途において、肌面層への使用には適さず、また、このような仮撚融着糸を織編物のおもて面に使用した場合には染着差による杢感が出てしまい、用途が限られるという課題があった。
【０００７】
また、夏用素材には汗を吸収し素早く乾燥させる機能が必要とされるが、従来の仮撚融着糸にあっては、未解撚部（融着部）の構成単繊維が密着しやすく、繊維間の空隙がほとんどないため、水の通過が悪く吸水性が低いという課題があった。
【０００８】
そこで、上記の特許文献５においては、抱水性を改善する提案もされているが、複数本の原糸や特殊原糸を用いる必要があり、コストが高くなるという点や、品質制御や表面感の悪化などの課題があった。
【０００９】
そこで本発明の目的は、高通気性と高吸水速乾性に加え、防透け性および紫外線遮蔽性を兼ね備え、さらに適度なソフト感を有する多層構造織編物を提供することにある。
【課題を解決するための手段】
【００１０】
本発明は、前記の課題を解決せんとするものであって、本発明の多層構造織編物は、仮撚方向の撚を有する未解撚部Ａと、仮撚方向と反対方向の撚を有するオーバー解撚部Ｂと、撚を有さない無撚の捲縮部Ｃとが、糸条長手方向に沿って、未解撚部Ａ−捲縮部Ｃ−オーバー解撚部Ｂ−捲縮部Ｃの順に繰り返し配置され、前記未解撚部Ａの平均長さが７ｍｍ以下であり、前記オーバー解撚部Ｂの平均長さが７ｍｍ以上であり、前記未解撚部Ａの断面空隙率が７％以上４０％未満であるポリエステル仮撚低融着糸を、生地の肌面層または／および中層の少なくとも一部に配置してなる通気度１００ｃｃ/ｃｍ２/ｓｅｃ以上の多層構造織編物である。
【００１１】
本発明の多層構造織編物の好ましい態様によれば、前記の生地を貫通する孔の面積は０．０７ｍｍ２以下である。
【００１２】
本発明の多層構造織編物の好ましい態様によれば、本発明の多層構造織編物の吸水時間は１秒以下である。
【００１３】
本発明の多層構造織編物の好ましい態様によれば、本発明の多層構造織編物の乾燥時間は２５分以内であること。
【００１４】
本発明の多層構造織編物の好ましい態様によれば、前記の生地の白色生地での防透け度は８０％以上である。
【００１５】
本発明の多層構造織編物の好ましい態様によれば、前記の生地の白色生地での紫外線遮蔽率は９０％以上であり、かつ、ＵＰＦは２５以上である。
【００１６】
本発明の多層構造織編物の好ましい態様によれば、本発明の多層構造織編物の気化熱冷却効果の測定において、水０．１ｃｃ吸水後に熱板の電力消費量は０．１Ｗ以上増加することである。
【発明の効果】
【００１７】
本発明によれば、高吸水速乾性、高通気性、防透け性および紫外線遮蔽性を兼ね備え、適度なソフトさを有する多層構造織編物を得ることができ、運動時の発汗によるベトツキ感や夏場の暑さや蒸れによる不快感を軽減することができる。そのため、スポーツウェア、ビジネスウェア、作業着およびユニフォーム等の各種衣料用の素材として非常に有用である。
【図面の簡単な説明】
【００１８】
【図１】図１は、本発明の一実施態様にかかるポリエステル仮撚低融着糸を製造するための糸加工工程を説明するための概略フロー図である。
【発明を実施するための形態】
【００１９】
本発明の多層構造織編物は、仮撚方向の撚を有する未解撚部Ａと、仮撚方向と反対方向の撚を有するオーバー解撚部Ｂと、撚を有さない無撚の捲縮部Ｃとが、糸条長手方向に沿って、未解撚部Ａ−捲縮部Ｃ−オーバー解撚部Ｂ−捲縮部Ｃの順に繰り返し配置され、前記未解撚部Ａの平均長さが７ｍｍ以下であり、前記オーバー解撚部Ｂの平均長さが７ｍｍ以上であり、前記未解撚部Ａの断面空隙率が７％以上４０％未満であるポリエステル仮撚低融着糸を、生地の肌面層または／および中層の少なくとも一部に配置してなる通気度１００ｃｃ/ｃｍ２/ｓｅｃ以上の多層構造織編物である。
【００２０】
本発明の多層構造織編物に使用されるポリエステル仮撚低融着糸の形態は、未解撚部Ａの平均長さが７ｍｍ以下であり、かつオーバー解撚部Ｂの平均長さが７ｍｍ以上である。未解撚部Ａとは、熱によって融着している部分であり、この長さが長いほど融着度が高く、繊維断面において単繊維間の空隙が少ない加工糸となる。
【００２１】
このような観点から、未解撚部Ａの平均長さが７ｍｍ以下であれば、適度な繊維間隙により優れた吸水性能を有する素材となる。未解撚部Ａの平均長さは、好ましくは１ｍｍ以上７ｍｍ以下であり、より好ましくは２ｍｍ以上５ｍｍ以下である。また、個々の未解撚部Ａの長さはいずれも３０ｍｍ以下であり、好ましくは２０ｍｍ以下であり、より好ましくは１０ｍｍ以下である。
【００２２】
さらに、オーバー解撚部Ｂの平均長さは７ｍｍ以上であり、好ましくは７ｍｍ以上２０ｍｍ以下であり、より好ましくは１０ｍｍ以上１５ｍｍ以下である。また、個々のオーバー解撚部Ｂは１００ｍｍ以下であることが好ましい。オーバー解撚部Ｂについては、未解撚部Ａの撚数がオーバー解撚部Ｂで相殺されるため、未解撚部Ａよりもオーバー解撚部Ｂの長さが長ければ、オーバー解撚部Ｂは低い撚数となる。
【００２３】
本発明で用いられるポリエステル仮撚低融着糸は、糸条１ｍあたりに未解撚部Ａが３０〜１５０個存在することが好ましく、より好ましくは５０〜１３０個存在することである。収束構造を成す未解撚部Ａが細かく分散することにより、生地としたとき、生地上に微小な孔を多数形成し、高通気性を維持しながら、優れた防透け性や紫外線遮蔽製を達成することが可能となる。
【００２４】
また、糸条長手方向の各部位の占有率はそれぞれ、未解撚部Ａは１０〜３５％、オーバー解撚部Ｂは６０〜８０％、捲縮部Ｃは５〜１５％であることが好ましい。これにより、従来の仮撚融着糸に見られた強いシャリ感やガサツキ感が軽減し、ソフトな風合いとなり、スポーツシャツや肌着のような、肌に直接触れる衣料用途での使用に適した素材となる。未解撚部Ａが１０％未満またはオーバー解撚部Ｂが８０％を超えると通気性が極端に低下する傾向がある。また、未解撚部Ａの占有率が３５％よりも多くなると、生地としたときにシャリ感が強く、風合いが硬くなる傾向がある。
【００２５】
本発明で用いられるポリエステル仮撚低融着糸において、繊維における吸水高さは１０ｍｍ以上であることが好ましい。一般に加工糸の吸水性の評価としては、その繊維を用いた布帛を試料とした滴下法による吸水拡散面積やバイレック法による吸水高さによって評価されているが、この評価では、布帛組織や密度など外部要因が大きく、繊維そのものの吸水性のポテンシャルが分かりにくい。そのため、繊維自体の吸水性を評価したところ、吸水速乾素材を得るためには、繊維の吸水高さが１０ｍｍ以上であることが好ましいことがわかった。この繊維の吸水高さは、布帛での吸水加工方法によっても大きく左右されるが、布帛において繊維の吸水性能差を出すためには、１０ｍｍ以上の繊維の吸水高さが必要となる。吸水高さは、より好ましくは２０ｍｍ以上であり、さらに好ましい範囲は３０ｍｍ以上である。上記の吸水高さは、高ければ高いほど良く、測定器によるが２００ｍｍ程度の吸水高さを測定することができる。
【００２６】
本発明で用いられるポリエステル仮撚低融着糸において、未解撚部Ａでの断面空隙率は７％以上４０％以下であり、好ましくは１０％以上３０％以下であり、より好ましくは１２％以上２０％以下である。
【００２７】
従来の仮撚糸であれば、その捲縮形態から断面空隙率は４０％よりも大きく、その繊維間の毛細管効果から繊維の吸水高さが１０ｍｍ以上となるような高い吸水性を得ることは難しい。また、従来の仮撚融着糸であれば、未解撚部Ａにおいて繊維同士の融着が大きく、繊維間の空隙がほとんどないような状態となっているため、繊維の吸水性能が阻害される。
【００２８】
本発明で用いられるポリエステル仮撚低融着糸では、未解撚部Ａでの断面空隙率を７％以上４０％以下と制御した構造となっているため、断続的に存在する未解撚部において吸水が促進され、繊維全体としても吸水効果が向上する。また、未解撚部Ａにおける繊維断面の空隙率が７％以上４０％以下の範囲であれば、未解撚部では構造的に繊維が部分接着しているため、通気性が高い素材となる。
【００２９】
本発明で用いられるポリエステル仮撚低融着糸は、素材としてポリエステルマルチフィラメントが好ましく用いられる。本発明で好適に用いられるポリエステルマルチフィラメントは、無機粒子を好ましくは０．０２質量％以上、より好ましくは３．０質量％以下の割合で添加してなるポリエステル高配向未延伸糸である。ただし、構成繊維の単繊維形態において芯鞘複合形態となっている場合は、鞘成分の無機粒子添加量とする。無機粒子の添加量が０．０２質量％未満では紡糸や仮撚工程での高次通過性が低下し、添加量が３．０質量％を超えると、紡糸、仮撚または高次工程でのガイドやローラーの磨耗等のトラブルが生じる恐れがある。
【００３０】
ここで、無機粒子としては例えば、酸化チタン、酸化珪素およびアルミナ等が挙げられ、紫外線遮蔽性、染色性および後工程通過性等から酸化チタンが特に好ましく用いられる。
【００３１】
更に、ポリエステル高配向未延伸糸としては、複屈折率が０．０２以上０．０７以下であることが好ましい。これは、融着工程における延伸や配向調整の観点から適正な範囲である。
【００３２】
本発明では、低融着を目標とし、図１のように、まず第１フィードローラー２と第２フィードローラー４の間で、ホットピン３を用いたアウトドローといわれる延伸を、斑延伸を起こす倍率で実施後、第２フィードローラー４とドローローラー７の間でインドローといわれる延伸同時仮撚をアウトドロー延伸倍率よりも低い延伸倍率で行うことが好ましい態様である。
【００３３】
ここで、斑延伸とは、未延伸糸の定伸長領域での延伸であり、糸条に太細部を存在させる延伸方法である。糸条において太糸部を多く含んだ部分では、細糸部を多く含んだ部分より融点が低いため、仮撚工程で繊維同士が融着しやすい傾向がある。このような方法で融着糸を作製することにより、従来の仮撚融着糸に比べて、未解撚部Ａが細分化し、未解撚部Ａの占有率が低い糸条形態となる。これにより、従来の仮撚融着糸に比べて、シャリ感やガサツキ感が大幅に低減し、ソフトな風合いを持った素材となる。また、加工後の単繊維繊度が好適には０．５〜１．４ｄｔｅｘの範囲のポリエステル仮撚低融着糸を用いることができ、よりソフトな風合いの素材となる。単繊維繊度が０．５ｄｔｅｘ未満の仮撚低融着糸は、糸切れ等により加工性が悪く品質が不安定になることがある。
【００３４】
前記のアウトドロー延伸については、使用するＰＯＹと呼ばれる未延伸糸の伸度などの特性に合わせて、斑延伸を起こすための条件に適宜調整することが可能である。
【００３５】
延伸倍率を、好ましくは０．９倍以上、１．３倍以下のインドロー延伸倍率で延伸を実施することにより、好ましい低融着加工糸を得ることができる。加撚と解撚を低張力にすることにより、仮撚ヒーター内で熱処理によりフィラメント間の融着が適度に行われ、それに伴って撚り抜けの発生が促進され、加撚方向の未解撚部が減少し、解撚方向のオーバー解撚部が増加する傾向がある。また、インドロー延伸倍率が１．３倍を超えると、加撚、解撚の張力が高すぎるため、短い周期の融着撚抜部の形成が困難となる傾向がある。また、延伸倍率が０．９倍未満では高い融着が発生し、未解撚部が過大となるため、目標としている低融着が得られない恐れがある。より好ましい延伸倍率の範囲は、１．０倍以上１．２倍以下である。使用する繊維の種類によって加撚と解撚の張力は若干異なるが、上記の範囲内で加工することが好ましい態様である。
【００３６】
アウトドローで用いられるホットピンでとしては、糸条を巻き付けるピンタイプ、半円周に接触させる円タイプ、プレート型のショートヒータータイプ、および非接触タイプなどが挙げられる。接触タイプのヒーターであれば、６０℃以上１１０℃以下の温度範囲で延伸を行うことが好ましい。
【００３７】
また、本発明では、延伸仮撚加工する際の仮撚撚数Ｔ（ｔ／ｍ）は８０００／Ｄ１／２≦Ｔ≦３００００／Ｄ１／２であることが好ましい。仮撚撚数が低くなると融着度合いが弱くなり、仮撚り方向の撚部と解撚方向の撚部が甘く、十分な吸水性や通気性の性能が得られなくなることがある。また、仮撚撚数が高くなりすぎると、工程での制御や品質安定性が得られなくなることがある。
【００３８】
また、仮撚ヒーター温度は、接触型のヒーターで好ましくは２２０℃以上２４５℃以下である。仮撚ヒーター温度が２２０℃未満では、融着度が低下し融着が不足となることがある。仮撚ヒーター温度が２４５℃を超えるとフィラメント間の融着度合いが多くなり、粗硬感のある糸条が形成される傾向がある。この仮撚ヒーター温度については、ヒーター設備や加工速度への依存も大きいため厳密に限定することはできない。
【００３９】
本発明で使用される仮撚機としては、ピンタイプ、ベルトニップタイプおよびフリクションタイプ等のいずれの仮撚機でもよく、１ヒーター加工型であっても、２ヒーター加工型であっても構わない。良好な低融着形態の加工糸を安定して生産するために、加撚部と解撚部の張力調整を精密に安定して仮撚加工することが好ましい。この張力コントロールの観点から、ベルトニップタイプの仮撚機が好ましく使用される。
【００４０】
本発明の多層構造織編物は、上記記載のポリエステル仮撚低融着糸を、生地の肌面層または／および中層の少なくとも一部に配置した、通気度１００ｃｃ/ｃｍ２/ｓｅｃ以上の多層構造織編物である。このようにポリエステル仮撚低融着糸を、生地の肌面層または／および中層の少なくとも一部に配置することにより、発汗時に汗を素早く吸収し、生地表面層への拡散と透水を促し、蒸れやベトツキ感等の不快感を軽減させることが可能となる。
【００４１】
このポリエステル仮撚低融着糸の生地における配置として、好ましくは、生地の肌面層全体に配置することであり、さらに好ましくは肌面層および中層全体に配置することである。また、生地全体に占めるポリエステル仮撚低融着糸の割合は２０％以上であることが好ましく、より好ましくは３０％以上である。
【００４２】
また、本発明の多層構造織編物が織物の場合は、通気度は１２０ｃｃ以上がより好ましい。ただし、２００ｃｃ/ｃｍ２/ｓｅｃ以上では防透け度、紫外線遮蔽率およびＵＰＦが極端に低下する傾向がある。また、多層構造織編物が編物の場合は、通気度は１５０ｃｃ/ｃｍ２/ｓｅｃ以上が好ましく、より好ましくは２００ｃｃ/ｃｍ２/ｓｅｃ以上である。ただし、３５０ｃｃ/ｃｍ２/ｓｅｃ以上では防透け度、紫外線遮蔽率およびＵＰＦが極端に低下する傾向がある。
【００４３】
また、ポリエステル仮撚低融着糸は、未解撚部Ａとオーバー解撚部Ｂの染着差による色斑が生じる場合があるが、おもて面層に任意の繊維を使用することにより、この問題を回避することができる。杢感が好まれる用途においては、おもて面層の全体または一部に、ポリエステル仮撚低融着糸を配置しても良い。
【００４４】
また、上記記載のポリエステル仮撚低融着糸を用いて製編織して織編物とすると、未解撚部Ａの収束構造によって生地上に微小な孔が形成される。本発明の多層構造織編物において、生地を貫通する孔の面積は、０．０７ｍｍ２以下であることが好ましく、より好ましくは０．０５ｍｍ２以下である。孔の面積が０．０７ｍｍ２以下の微小な大きさの孔を生地上に多数分散させることにより、メッシュ組織のような大きな孔を設けることなく高通気性が得られる。これにより、高通気素材でありながら優れた防透け性も兼ね備えた素材となる。生地を貫通する個々の孔の面積は、小さければ小さいほど良い。
【００４５】
さらに、生地面積に占める生地を貫通する孔の総面積割合は、編物の場合２．０％以上５．５％以下であることが好ましい。編物の孔の総面積割合が２．０％未満では通気量が極端に低下し、孔の総面積割合が５．５％を超えると防透け性が低下する傾向がある。また、織物の場合は、孔の総面積割合が０．３％以上２.５％以下であることが好ましい。織物の孔の総面積割合が０．３％未満では通気量が極端に低下し、孔の総面積割合が２．５％を超えると防透け性が低下する傾向がある。
【００４６】
また、孔の平均面積が小さく、孔数が多いほど防透け性と通気性の両立に有効な構造となることから、孔の平均面積が０．００３ｍｍ２以下であることが好ましく、より好ましくは０．００２ｍｍ２以下である。
【００４７】
本発明の多層構造織編物は、おもて面層と肌面層との少なくとも二層からなる多層構造体からなるものである。例えば、丸編地であれば、シングルジャージやダブルジャージを使用することができる。経編地であれば、シングルトリコット、ダブルトリコット、シングルラッセルおよびダブルラッセルを使用することができ、横編地であれば、シングルベットニットやダブルベットニットを使用することができる。
【００４８】
また、織物であれば、綾織や朱子織、また各種二重織や多重織り、また、その変形組織等を使用することができる。
【００４９】
また、多層構造織編物の織編密度は、風合いや速乾性等の観点から、編物であれば３０〜１００コース／インチ、２０〜８０ウェル／インチの範囲が好ましく、織物であれば、経密度５０〜２００本／インチ、緯密度５０〜２００本／インチの範囲が適当である。
【００５０】
本発明の多層構造織編物は、用途によってストレッチ性が要求される場合は、ポリウレタン系弾性繊維に代表される各種のストレッチ性弾性糸や、ポリエステル系繊維の一種であるポリブチレンテレフタレート系繊維加工糸、あるいは、ポリトリメチレンテレフタレート系繊維加工糸またはポリエチレンテレフタレートポリマーとポリトリメチレンテレフタレートポリマーとのサイドバイサイド型複合糸等を交編または交織させてもよい。
【００５１】
また、製織または製編された生機織編地の熱処理、精練や染色等の加工は、通常のポリエステル織編物の加工法に準じて行なうことができる。
【００５２】
本発明の多層構造織編物には、吸水加工および紫外線吸収加工が施されていることが好ましい。吸水加工を施すことにより、さらに優れた吸水性が得られ、紫外線吸収加工により、さらに優れた紫外線遮蔽性を得られる。その他、用途に応じて消臭加工、防シワ加工、防汚加工等を適宜実施することが望ましい。  
【００５３】
このようにして得られた多層構造織編物において、吸水時間が１秒以下であり、乾燥時間が２５分以内であることが好ましい。吸水時間が１秒以下であり、乾燥時間が２５分以内であると、発汗時に汗を素早く吸収し、蒸れ感やベタツキ感を軽減させる効果が得られやすい。
【００５４】
また、白色生地での防透け度は、８０％以上であることが好ましい。さらに、紫外線遮蔽率が９０％以上かつＵＰＦが２５以上であることが好ましい。より好ましくは、紫外線遮蔽率が９５％以上かつＵＰＦが３０以上である。
【００５５】
さらに、本発明の多層構造織編物においては、気化熱冷却効果の測定において、水０．１ｃｃ吸水後に熱板の電力消費量が０．１０Ｗ以上増加することが好ましく、さらに好ましくは０．１２Ｗ以上である。また、水０．１ｃｃ吸水後の模擬衣服内温度変化においては、２℃以上降下することが好ましい。
【００５６】
本発明の多層構造織編物は、上記のポリエステル仮撚低融着糸を肌面層または／および中層に配置することにより、その糸条構造から吸水速乾性に優れ、さらに、高通気性と防透け性を兼ね備え、さらに適度なソフトさを有することから、様々な用途での使用に適した素材となる。用途としては、例えば、各種スポーツウェア、肌着類、ビジネスウェア、白衣、ユニフォーム、および作業着などが挙げられる。
【実施例】
【００５７】
次に、本発明の多層構造織編物について実施例を挙げて、より具体的に説明する。ポリエステル仮撚低融着糸と多層構造織編物の物性および風合い等の測定および評価は、次の方法を用いて行われた。
【００５８】
（１）未解撚部、オーバー解撚部の平均長さおよび未解撚部の占有率
光学顕微鏡（（株）キーエンス製ＶＨＸ−２０００）で観察し、糸条１ｍ当たりの未解撚部およびオーバー解撚部の長さと個数を測定した。それぞれの部位のトータルの長さを算出し、それぞれの個数で割って平均長さを求めた。また、占有率は、次の式より算出した。
・未解撚部の占有率（％）＝（未解撚部のトータルの長さ（ｍ）／１（ｍ））×１００
（２）繊維の吸水高さ
ＪＩＳ（２０１１年度版）−Ｌ−１９０７バイレック法を参考にした測定方法によって、繊維の吸水高さの測定を実施した。具体的には、繊維に０．００５ｃＮ／ｄｔｅｘの荷重を繊維下端にかけ上端を固定し、繊維の下端２０ｍｍ±２ｍｍが水に漬かるように調整し、１０分放置後に繊維における水の上昇高さを測定した。この試験を各試料ごとに１０回測定し、その平均値を算出した。
【００５９】
（３）未解撚部断面の空隙率
低融着仮撚加工糸の未解撚部の繊維断面を走査型電子顕微鏡で観察し、その繊維束断面の外接円の面積および単繊維の面積を測定した。１００−（単繊維の総面積／外接円の面積）を任意の未解撚部断面１０カ所について求め、その平均値を未解撚部断面の空隙率とした。
【００６０】
（４）通気度
通気度は、ＪＩＳ Ｌ−１０９６（１９９９年版）のフラジール形法に準じて測定した。
【００６１】
（６）生地を貫通する孔の面積
生地を無張力下で広げ、光学顕微鏡（（株）キーエンス製ＶＨＸ−２０００）を用い、測定倍率３０倍で透過光撮影を実施し、繊維に遮られず光が透過している部分、すなわち孔部分の個々の面積と個数を面積計測ツールにより計測した。この値から、孔の平均面積（孔の総面積／孔の個数）および、孔の面積割合（（孔の総面積／視野面積）×１００）を繊維の占める面積割合を計測した。同様の操作を生地上の異なる５カ所で実施し、その平均値を算出した。
【００６２】
（７）吸水時間
温度２０℃、６５％ＲＨで１２時間以上調湿した２０ｃｍ×２０ｃｍの試料を、直径約１５ｃｍの金属枠あるいはししゅう枠に、余分な張力がかからないように、おもて面を下にして固定し、試料の表面が水平となるように光源と測定者との間に置く。光源は水による光の反射が見やすいものを使用する。
【００６３】
ビュレットの先端が、水平に置いた試験片の表面から１ｃｍの高さになるように調整する。測定者は、水による光の反射が明らかに見える角度から観察する。ビュレットから蒸留水を1滴滴下させ、水滴が試料の表面に達したときから、その試料が水滴を吸収するにつれて鏡面反射が消え、湿潤だけが残った状態になるまでの時間を測定する。この操作を５回実施し、その平均値を算出する。
【００６４】
（８）表裏吸水拡散面積比
１０ｃｍ×１０ｃｍの水を吸わないフラットなフィルムの中心に、パイロット製のインク原液を表面張力により直径が約１ｃｍとなるように、注射器を用いて０．１ｃｃ置く。その上に、１０ｃｍ×１０ｃｍの淡色の生地をおもて面が上になるようにのせ、３分間放置後、生地おもて面および生地裏面（肌面）のインクの拡散面積をデジタルプラニメータ（内田洋行製 ＫＰ−９０）で測定し、面積比（表面の拡散面積／裏面の拡散面積）を算出する。同様の操作を３枚の生地で実施し、平均値を出す。
【００６５】
拡散面積の大小は、インク液の吸収および拡散状態を示すものである。表面の拡散面積が大きく、かつ、面積比が大きいものは、吸水したインク液を効率よくおもて面側に移動させることができるので、いわゆる吸水、透水および拡散能力に優れていると言える。
【００６６】
（９）表裏保水率比
１０ｃｍ×１０ｃｍの水を吸わないフラットなフィルムの中心に蒸留水１．０ｃｃを滴下し、その上に１０ｃｍ×１０ｃｍの試料を、裏面（肌面）を下にして静かに置き、６０秒間放置した後、この試料を、同一サイズにカットした２枚のろ紙の間にサンドイッチ状に挟み、同サイズの水を吸わないフラットなフィルム上に置き、５ｇ／ｃｍ２の荷重をかけて６０秒間放置した。その後、もとの試料重量と吸水後の試料重量の差から試料の保水重量を算出した。また、おもて面と裏面（肌面）に接した各々のろ紙の含水重量から試料のおもて面および裏面（肌面）の保水率を算出した。これらの結果から、表裏保水率比（おもて面の保水率／裏面の保水率）を算出した。このような操作を試料３枚について同様に行い、平均値を求めた。
【００６７】
表裏保水率比が大きいほど、蒸留水を効率よくおもて面側に移動させる、透水能力に優れる。さらに、着用時においては吸水された汗が肌面に戻ることを抑える効果が高いことを意味する。すなわち、表裏保水率比が大きいほど発汗時においてもベタツキ感が少なく、着心地の良い素材であることを意味する。
【００６８】
（１０）乾燥時間
温度２０℃、６５％ＲＨ環境下で、１０ｃｍ×１０ｃｍの水を吸わないフラットなフィルムの中心に蒸留水０．３ｃｃを注射器で置き、その上に同環境下で１２時間以上調湿し、あらかじめ重量を測定しておいた１０ｃｍ×１０ｃｍの試料を静かに重ねて１分間静置し、水分を吸水させ、質量を測定する。その後、試料を吊り干しし、５分ごとに質量を測定し、残留水分率が１０％未満になるまでに掛かった時間を乾燥時間とした。
【００６９】
（１１）防透け度
染色工程において染料を使用しない点以外は、製品と同じ工程を通過した白色生地を試料とし、ミノルタ（株）ＣＭ−３６００ｄを用いて、試料の裏面に白板を添えたときのＬ＊値（Ｌｗ）と黒板を添えたときＬ＊値（Ｌｂ）および白色板のみのＬ＊値（白板）と黒板のみのＬ＊値（黒板）を測定し、次式から算出した。
・防透け度（％）＝１００−（Ｌｗ−Ｌｂ）／（白板−黒板）×１００
（１２）紫外線遮蔽率
染色工程において染料を使用しない点以外は、製品と同じ工程を通過した白色生地を試料とし、分光光度計を用いて２８０〜４００ｎｍの波長の光の透過率を測定し、次式から紫外線遮蔽率を算出した。また、蛍光増白加工生地の場合は蛍光カットフィルター（東芝ＵＶ−Ｄ３３Ｓ）を使用した。
・紫外線遮蔽率（％）＝１００−（２８０〜４００ｎｍの透過率の積分値／（４００−２８０））
（１３）ＵＰＦ
分光光度計を用いて、試験片に２９０〜４００ｎｍの紫外線を照射し、その透過率（％）を測定し、次式より算出した。異なる５カ所の測定を行い、最大値および最小値を除いた３つの値の平均値をその生地のＵＰＦ値とした。また、蛍光増白加工生地の場合は蛍光カットフィルター（東芝ＵＶ−Ｄ３３Ｓ）を使用した。
【００７０】
【数１】
2014210988.tif 000002
【００７１】
（１４）気化熱冷却効果
温度２０℃、６５％ＲＨ環境下で、カトーテック(株)製ＫＥＳ−Ｆ７サーモラボＩＩ型の熱損失測定部の熱板の上に、熱板の３辺をコの字型に囲む形の高さ１５ｍｍのスペーサーを取り付けた発砲スチロール製の試料固定枠を設置し、その上に試料を固定する。試料と熱板の隙間、すなわち模擬衣服内の温度が測れるセンサーを取り付ける。試料直上での風速が０．２ｍ／ｓになるように上部から送風機で風を送り、熱板を皮膚温である３３度に設定し、熱板および模擬衣服内温度が安定してから、試料の中央に０．１ｃｃの蒸留水を滴下し、熱板の電力消費量と模擬衣服内の温度変化を測定する。試料の乾燥時間以上測定を続け、経時変化を記録し、滴下前後の熱板の電力消費量差および模擬衣服内温度差の最大値を求める。熱板の電力消費量差が大きいほど、吸水による冷却効果が大きいことを意味し、発汗時における気化熱冷却によるクーリング効果が大きいと言える。
【００７２】
（１５）風合い
熟練者５名による官能評価を行い、風合いを次の３段階判定法で評価した。
〔風合い〕  ○：ソフト（合格）、△：やや硬い、×：ガサツク、硬い。
【００７３】
［実施例１］
ポリエチレンテレフタレートを速度２７００ｍ／ｍｉｎで溶融紡糸し、延伸後には総繊度が６１ｄｔｅｘで単糸数２４フィラメントになる、総繊度が９０ｄｔｅｘで単糸数が２４フィラメントの丸断面未延伸糸を製造した。製造された丸断面未延伸糸を、図１に示す工程に準じ、表１に示す条件下で、総繊度が６１ｄｔｅｘのポリエステル仮撚低融着糸に加工した。得られたポリエステル仮撚低融着糸には、未解撚部Ａと、実質的に撚のない捲縮部Ｃと、仮撚解撚方向の撚りを有するオーバー解撚部Ｂが未解撚部Ａ−捲縮部Ｃ−オーバー解撚部Ｂ−捲縮部Ｃの順に繰り返し配置されていた。このポリエステル仮撚低融着糸の特性の測定結果を、表２に示す。
【００７４】
【表１】
2014210988.tif 000003
【００７５】
【表２】
2014210988.tif 000004
【００７６】
このようにして得られたポリエステル仮撚低融着糸を肌面層に用い、おもて面層には総繊度が８４ｄｔｅｘで単糸数が４８フィラメントの六葉と丸断面の混在糸（東レ株式会社製：“セオα”（登録商標））の仮撚糸を用いた丸編地を作製し、通常の染色および吸水加工を実施した。得られた編地は、ソフトタッチでありながら、ドライ感も有する優れた風合いとなった。結果を表２に示す。
【００７７】
［実施例２］
ポリエチレンテレフタレートを速度２７００ｍ／ｍｉｎで溶融紡糸し、延伸後には総繊度が８４ｄｔｅｘで単糸数が７２フィラメントになる、総繊度が１４０ｄｔｅｘで単糸数が７２フィラメントの丸断面未延伸糸を製造した。製造され丸断面未延伸糸を、図１に示す工程に準じ、表１に示す条件下で、総繊度が１００ｄｔｅｘのポリエステル仮撚低融着糸に加工した。得られたポリエステル仮撚低融着糸には、未解撚部Ａと、実質的に撚のない捲縮部Ｃと、仮撚解撚方向の撚りを有するオーバー解撚部Ｂが未解撚部Ａ−捲縮部Ｃ−オーバー解撚部Ｂ−捲縮部Ｃの順に繰り返し配置されていた。この仮撚低融着糸の特性の測定結果を、表２に示す。
【００７８】
このようにして得られたポリエステル仮撚低融着糸を肌面層に用い、おもて面層には８４ｄｔｅｘ、４８フィラメントの六葉と丸断面の混在糸（東レ株式会社製：“セオα”（登録商標））の仮撚糸を用いた丸編地を作製し、通常の染色および吸水加工を実施した。得られた編地は、非常にソフトタッチであり、また、適度なドライ感も有する優れた風合いとなった。結果を表２に示す。
【００７９】
［実施例３］
実施例１と同一の丸断面未延伸糸を用い、表１に示す条件下で、総繊度が６１ｄｔｅｘのポリエステル仮撚低融着糸を作製した。このようにして得られたポリエステル仮撚低融着糸を主として中層に用い、おもて面層および肌面層には主として８４ｄｔｅｘ、４８フィラメントの六葉と丸断面の混在糸（東レ株式会社製：“セオα”（登録商標））を用いた丸編地を作製した。得られた編地はソフトタッチでありながら、適度なハリ感を有する優れた風合いとなった。結果を表２に示す。
【００８０】
［実施例４］
実施例１と同一の丸断面未延伸糸を用い、表１に示す条件下で、総繊度が６１ｄｔｅｘのポリエステル仮撚低融着糸を作製した。このようにして得られたポリエステル仮撚低融着糸を主として肌面層に用い、おもて面層には主として８４ｄｔｅｘ、４８フィラメントの六葉と丸断面の混在糸（東レ株式会社製：“セオα”（登録商標））を用いた緯二重織り生地を作製し、通常の染色および吸水加工を実施して経密度１６８本／インチ、緯密度１３２本／インチの織物を得た。得られた織物は、ソフトタッチでありながら、ドライ感も有する優れた風合いとなった。結果を表２に示す。
【００８１】
［実施例５］
ポリエチレンテレフタレートを速度２７００ｍ／ｍｉｎで溶融紡糸し、延伸後には総繊度が８４ｄｔｅｘで、単糸数３６フィラメントになる、総繊度が１４０ｄｔｅｘで単糸数が３６フィラメントの丸断面未延伸糸を製造した。製造された丸断面未延伸糸を、図１に示す工程に準じ、表１に示す条件下で、総繊度が１００ｄｔｅｘのポリエステル仮撚低融着糸に加工した。得られたポリエステル仮撚低融着糸には、未解撚部と、実質的に撚のない捲縮部と、仮撚解撚方向の撚りを有するオーバー解撚部とが混在していた。この仮撚低融着糸の特性の測定結果を、表２に示す。
【００８２】
このようにして得られたポリエステル仮撚低融着糸を肌面層に用い、おもて面層には総繊度が８４ｄｔｅｘで単糸数が４８フィラメントの六葉と丸断面の混在糸（東レ株式会社製：“セオα”（登録商標））を用いた丸編地を作製し、通常の染色および吸水加工を実施した。得られた編地は、ソフトタッチでありながら、ドライ感も有する優れた風合いとなった。結果を表２に示す。
【００８３】
［比較例１］
実施例１で用いたポリエステル仮撚低融着糸の代わりに、総繊度が８４ｄｔｅｘで単糸数が３６フィラメントの従来の２ヒーター加工型のポリエステル仮撚加工糸を用いたこと以外は、実施例１と同様の方法で編地を作製した。結果を表２に示す。
【００８４】
［比較例２］
実施例１と同一の丸断面未延伸糸を用い、表２に示す糸加工条件で融着度の高いポリエステル仮撚高融着糸を作製した。このポリエステル仮撚高融着糸を実施例１のポリエステル仮撚低融着糸の代わりに用い、実施例１と同様な方法で編地を作製した。結果を表２に示す。
【００８５】
［比較例３］
実施例１で用いたポリエステル仮撚低融着糸の代わりに、４０番手の綿糸を用いたこと以外は、実施例１と同様の方法で編地を作製した。結果を表２に示す。
【符号の説明】
【００８６】
１：クリール
２：第１フィードローラー
３：ホットピン
４：第２フィードローラー
５：ヒーター
６：仮撚ツイスター
７：ドローローラー
８：巻き取り
【図１】
2014210988.tif 000005